Brevet FR2031359A1 — publié le 19701120

La présente invention se rapporte à un nouveau film @@@to sensible à utiliser dans l'enregistrement d'imaU,Iu5 particulièrement, à la formation d'un film photosensible flexible et transparent à utiliser dans un procédé d'électrophotographie par l'emploi d'une substance organique photoconductrice. La présente invention se rapporte en outre aux matières et aux éléments structuraux qui y sont compris. Dans la technique antérieure concernant le domaine de l'électrophotographie, une diapositive à image n'a été obtenue en pratique qu'en transférant une substance de virage à image, produite sur une plaque isolante photoconductrice opaque, jusqu'à une feuille flexible transparente. On a d'ordinaire utilisé comme plaque isolante photoconductrice une plaque de sélénium ou un papier à oxyde de zinc. On a beaucoup souhaité obtenir un film photo sensible électrophotographique qui est dur, flexible et transparent. Le film électrophotographique a un avantage du fait qu'il est plus facilement et plus rapidement développé et fixé que le film photographique ordinaire, à base d'halogénure d'argent. En outre, il est possible pour le film électrophotographique de reproduire une image d'origine directement sous forme de positif ou de négatif. En conséquence, c'est l'objet principal de la présente invention de prévoir un film électrophotographique qui soit suffisamment transparent. C'est un autre objet de la présente invention de prévoir un filmtransparent électrophotographique qui soit dur et flexible. Ces objets et d'autres encore dans la présente invention apparaitront clairement en considérant la description suivante, en relation avec les dessins ci-joints dans lesquels La figure 5 est une vue en perspective, partiellement en coupe et à grande échelle, d'une partie d'un film transparent flexible électrophotographique selon des caractéristiques de la présente invention, et La figure 2 présente la relation entre la qualité d'image et l'épaisseur de la couche adhésive du film électrophotographique selon des caractéristiques de la présente invention ; on a porté en abscisses l'épaisseur de la couche adhésive enyet en ordonnées le degré de bruit en unité arbitraire. Avant de procéder à la description détaillée de la présente invention, on expliquera, en se référant à la figure 1, la construction du film transparent électrophotographique prévu par la présente invention. 1 désigne un substrat flexible transparent, constitué par n'importe quelle matière convenable et disponible. Ce substrat 1 est de préférence fabriqué à partir d'un film d'acétate de cellulose, de polycarbonate, de polystyrène, de polypropylène, de chlorure de polyvinyle et de téréphtalate de polyéthylène, ayant une épaisseur de 10 à 200 microns. le meilleur résultat est obtenu avec un film de téréphtalate de polyéthylène ayant une épaisseur de 50 à 100 microns. Une couche conductrice transparente 2 est superposée au substrat transparent 1 et sert d'électrode pour charger une charge statique sur une surface photosensible, lorsque le film électrophotographique est maintenu à l'obscurité, ou pour décan ger la charge statique à partir de la surface photosensible lorsque le film électrophotographique est exposé à de la lumière actinique. Des matières préférées pour fabriquer cette couche transparente conductrice 2 sont du chrome, un alliage nickelchrome, du cuivre, de l'iodure de cuivre, de l'or, de l'étain, du chlorure d'étain, du titane ou du monoxyde de titane. il est nécessaire que la couche conductrice transparente 2 ait une résistance électrique en surface inférieure à 106 ohms/cm2 et une aptitude à la transmission de lumière blanche supérieure à 50 %.Pour cette raison, l'iodure de cuivre ou le monoxyde de titane est spécialement préféré, puisqu'il forme un film mince ayant une aptitude à la transmission de lumière blanche supérieure à 80 % et une résistance électrique en surface inférieure à 105 ohms/cm2. l'iodure de cuivre préparé par ioduration du film de cuivre mince avec une solution contenant de l'iode convient bien parce qu'il forme un film mince ayant une aptitude à la transmission de lumière blanche comprise entre 85 Vo et 90 % et une gamme de résistances électriques comprise entre 103 et 106 ohms/cm2.Un film mince fabriqué en iodure de cuivre est caractérisé par le fait qu'il n'a qu'une faible variation d'aptitude à la transmission pour une grande variation de résistance électrique et, en outre, qu'il adhère de manière satisfaisante au substrat 1. Cette couche mince 2 peut être préparée d'une manière semblable à celle décrite dans la demande de brevet britannique NO 51.062/68, déposée le sous le titre un examen bref de son étape de traitement étant indiqué cidessous 10) Une surface du film de base 1 est exposée à de la vapeur de cuivre, sensiblement à la température ambiante, sous une pression d'air réduite d'environ 10 4 h RO 5 mmEg, pour former une couche mince de cuivre métallique sur la surface, 20) le cuivre métallique est transformé en iodure de cuivre en appliquant une solution, comprenant essentiellement un solvant et de l'iode dissous, à la surface de la couche mince de cuivre métallique, 30) Le solvant résiduel et l'iode résiduel sont retirés afin de former une couche mince séchée d'iodure de cuivre, transparent et électriquement conducteur, sur le substrat 1. Le solvant préférable de cette solution à dissolution d'iode est, par exemple, le benzène, le toluène, le xylène, le monochlorobenzène, le tétrachlorure de carbone, le chlorure de méthylène, la méthyléthylcétone, la méthylisobutylcétone et l'acétate d'éthyle. Une couche transparente et flexible 3 est stratifiée sur la couche conductrice 2 et est recouverte par une couche photoconductrice organique. 4 qui est bransparente et flexible. il est bien connu que de nombreuses substances photoconductrices organiques peuvent servir de matière photosensible pour une couche photosensible électrophotographique, sensiblement transparente. Parmi elles, on a trouvé que le poly-Nvinylcarbazole ou ses dérivés étaient hautement photo-sensibles et flexibles, et convenaient à l'utilisation dans le nouveau film selon des caractéristiques de la présente invention, ces produits correspondant à la structure chimique dans laquelle X est l'hydrogène, le brome, l'iode, le chlore, et -NO2. Cependant, on a trouvé que les couches de film mince du polymère présentaient une mauvaise adhérence sur une surface lisse telle que celle de métaux, de verre et de films de polymères métallisés. En conséquence, cette couche conductrice 2 ayant une surface lisse n'est pas amenée à adhérer directement sur la couche photoconductrice organique 4 comprenant du poly N-vinylcarbazole ou ses dérivés. Il est important d'obtenir une couche adhésive flexible et transparente 3 qui adhère fortement à la couche conductrice organique, comprenant du poly-N-vinylcarbazole ou ses dérivés, et à la couche-conductrice 2 et qui ne dégrade pas la photosensibilité de la couche photoconductrice organique 4 et la conductibilité électrique de la couche conductrice 2.Selon des caractéristiques de la présente invention, on a découvert que l'acétate de polyvinyle satisfaisait entièrement aux exigences indiquées ci-dessus, nécessaires à la couche adh4- sive, flexible et transparente 3. Cette couche adhésive isolante transparente 3 non seulement le fortement la couche photoconductrice organique 4 et la couche conductrice transparente 2, mais empoche également la rupture isolante de la couche photoconductrice organique 4 quand le film électrophotographique est soumis à une décharge dite corona, sous une tension continue élevée. la présence de la couche adhésive transparente 3 ne provoque aucune ddgrada- tion de la qualité image résultante produite à une surface de la couche 4 et de la photosensibilité de la couche conductrice organique 4, quand le film électrophotographique est soumis à un procédé de développement ordinaire d'électrophotographie (développement dit posi-posi) qui est caractérisé par I 1e chargement d'une charge statique sur une surface supérieure photosensible à l'obscurité, 2 ) l'exposition à une image lumineuse positive, et 3 ) la mise en contact d'un révélateur finement dispersé sur la surface supérieure photoconductrice dans l'obscurité pour produire une image visible positive, où le révélateur est charge suivant un signe de polarité opposé au signe de polarité de charge donnée à la surface supérieure photosensible. Dans le cas du développement dit néga-posi, on trouve que le ton de 11 image est contrdlé par l'épaisseur de la couche adhésive isolante transparente 3, c'est-à-dire que la couche plus épaisse de la couche adhésive transparente 3 entrasse une image reproduite suivant un ton dur et une résolution plus élevée.Ce procédé de développement dit néga-posi est caractérisé par 10) le chargement d'une charge statique à la surface supérieure photosensible à l'obscurité, 20) L'exposition à une image lumineuse négative, et 30) La mise en contact d'un révélateur finement dispersé sur la surface supérieure photoconductrice dans l'obscurité, pour produire une image visible positive, où le révélateur est chargé suivant un signe de polarité semblable au signe de la polarité de charge donnée à la surface supérieure photosensible. Cette couche adhésive transparente 3 est constituée par une matière résineuse transparente, en résine d'acétate de polyvinyle, ayant une épaisseur de 0,5à 10 @. Une épaisseur pré- férée de la couche adhésive transparente 3 est 3 à 7Je la résistivité électrique, la flexibilité et l'adhérence de la surface de la couche adhésive transparente 3 sont contrôlées en ajoutant un ou plusieurs plastifiants tels que le phtalate de diéthyle, le phosphate de dioctyle ou le polyphényle chloré, tels qu'indiqués dans les tableaux 1 et 2. Cette couche adhésive transparente peut être préparée en appliquant à la couche conductrice 2 la solution suivante,d'une manière classique et convenable, tel que par un revêtement au rouleau, un revêtement à la lame racleuse ou un revêtement à la bille ou à la perle TABLEAU 1 Parties en poids Acétate de polyvinyle 100 (Résine dite AYAT fabriquée par (matrices adhésive) la Société dite : U.C.C. Co.) Phtalate de diéthyle 15 (plastifiant) toluène 600 (solvant) TABLEAU 2 Parties en poids Acétate de polyvinyle 100 (Esnil, Sekisui Chemicals Co.) Polyphényle chloré 10 Méthylisobutylcétone 100 Toluène 400 On exige beaucoup de soin dans l'étape de revêtement pour empêcher la production de bulles, la contamination due à la poussière et l'inégalité de la couche revêtue.La présence de ces défauts dans la couche adhésive transparente 3 entraine le fait que la couche photoconductrice transparente 4 a une suce rugexeet rainurée, qui empêche une charge électrostatique uniforme et empêche une image visible satisfaisante sans aucun bruit. Même quand la couche photoconductrice transparente 4 est rendue lisse afin de recouvrir les défauts dans la couche adhé sive transparente 3, les défauts sont la cause, pour l'image visible résultante, d'un bruit électrostatique visible dans l'arrière-plan ou le fond. Cette couche adhésive transparente 3 a une épaisseur comprise entre 0,5 et 10 microns et peut être facilement chauffée suffisamment pour qu'elle ne soit plus collante, en appli quant un courant d'air chaud à une température de 600C à 800C pendant 20 à 30 secondes. Le but. de l'étape de séchage est d'empêcher la formation d'un voile à l'interface entre la couche 3 et la couche 4, qui se produirait si la couche 4 était placée sur la couche 3 alors que la couche 3 était encore humide. Cette couche photoconductrice transparente 4 est amenée à adhérer plus fortement sur la couche d'adhérence transparente 3 lorsqu'une solution, contenant une matière photoconductrice telle que présentée dans les tableaux 3, 4 et 5, est appliquée à la couche adhésive transparente 3 avant d'être complètement séchée. Les tableaux 3, 4 et 5 présentent un exemple d'une solution convenable pour former cette couche photoconductrice transparente 4. TABLEAU 3 Parties en poids Poly-N-vinylcarbazole (Luvican M-170) 100 (matrice photo conductrice) Polyphényle chloré (Kanechlor &num;; 400) 50 (plastifiant) 2-méthylanthraquinone | 10 (sensibilisateur) Rhodamine 6G 0,04 ( " Toluène 700 (solvant) TABLEAU 4 Parties en poids Poly-N-vinylcarbazole bromé 100 (matrice photo conductrice) Anhydride 3,6-dinitronaphtalique 1 (sensibilisateur) Perchlorate de 2-(p-méthoxystyryl)-3 Phénylbenzopyrylium 3 (sensibilisateur) Dichloroéthane 300 (solvant) Monochlorobenzène 400 (solvant) TABLEAU 5 Parties en poids Poly-X-vinylcarbazole iodé 100 (matrice photo conductrice) Anhydride 3,6-dinitrophtalique 1 (sensibilisateur) 2-méthylanthraquinone | 10 (sensibilisateur) Dichloroéthane 300 (solvant) Monoohlorobenzène 400 (solvant) TABLEAU 6 Poly-N-vinylcarbazole nitré 100 (matrice photo conductrice) Polyphényle chloré (Kanechlor ##500) 20 (plastifiant) 1-nitroanthraquinone 10 (sensibilisateur) Rhodamine B extra 0,05 (sensibilisateur) Dichloroéthane 300 (solvant) Monochlorobenzène 400 (solvant) La matrice photoconductrice active dans les solutions des tableaux 3, 4, 5 et 6 est le po1y-N-vinylcarbazole ou un dérivé, qui a la formule chimique dans laquelle, X est l'hydrogène, le brome, l'iode et le groupe 2 le procédé de synthèse des polymères indiqués ci-dessus a été décrit dans Makromolekulare Chemie, Volume 47, page 144 (1961), le brevet britannique N0 1.046.058, le brevet britan- nique N 964.884 et le brevet japonais N 487.647, respectivement. On peut incorporer le polyphényle chloré sous forme de plastifiant si on le désire. On a trouvé que la flexibilité des polymères photoconducteurs selon des caractéristiques de la présente invention était facilement améliorée par l'incorporation de polyphényle chloré qui correspond à la formule chimique dans laquelle n vaut O ou 1. Le polyphényle chloré du commerce comprend d'ordinaire du diphényle chloré en z quantité importante et du terphényle chloré en quantité peu Importante et a différentes propriétés suivant la variation du degré de chloruration. le composé qui contient environ 20 à 40 % en poids de chlore est un liquide huileux le composé qui contient environ 40 à 60 % en poids de chlore est un liquide hautenent visqueux et le composé contenant plus de 65 % en poids de chlore est une masse solide. En conséquence, la plasticité de la couche 4 peut autre facilement contrôlée au degré désiré. On a trouvé que l'incorporation du polyphényle chloré dans le polymère photoconducteur ne fournissait pas de dégradation de la photosensibilité électrophotographique de la couche 4, malgre la dilution du polymère photoconducteur. La photosensibilité des polymères sur un spectre visible est augmenté en ajoutant un ou plusieurs sensibilisateurs tels que la 2-méthylanthraquinone, l'anhydride 3,6-dinitronaphtalique, le perchlorate de 2-(p-méthoxystyryl)-3-phénylbenzopyrylium, la 1-nitroanthraquinone, ou le produit dit rhodamin B extra, tel qu indiqué dans les tableaux 3, 4, 5 et 6. La solution décrite dans les tableaux 3, 4, 5 et 6 est appliquée à la couche adhésive transparente et flexible 3, afin de former la couche photoconductrice organique 4 ayant une épaisseur comprise entre 5 et 25 microns et ayant une aptitude élevée à la transmission de lumière blanche, en employant un procédé de revêtement convenable et classique, semblable à ceux des tableaux 1 et 2. Une épaisseur préférée de la couche 4 est comprise entre 5 et 25 microns. Une couche 4, ayant- une épaisseur autre que l'épaisseur préférée, est inférieure au point de vue de ses diverses propriétés électriques telles que la capacitance, la photosensibilité, l'aptitude à la durée dans une atmosphère de décharge dite corona, la résistance à la rupture d'isolement et d'autres propriétés telles que l'aptitude à la transmission de lumière, la flexibilité, l'adhérence et les caractéristiques de revêtement.L'aptitude à la durée sous une décharge dite corona et la résistance à la rupture d'isolement exigent une épaisseur supérieure à 5 microns et de préférence comprise entre 10 et 15 micrpns. Tous les ingrédients des tableaux 3, 4, 5 et 6 se dissolvent facilement dans les solvants organiques tels que le benzène, le toluène, le xylène et spécialement dans des solvants aromatiques halogénés, tels que le monochlorobenzène et l'ortho- dichlorobenzène. La couche adhésive 3 présente une adhérence supérieure lorsqu'elle se dissout partiellement dans un solvant contenu dans la solution de la couche photoconductrice transparente 4 durant le revêtement. La matrice photoconductrice organique appliquée au film transparent électrophotographique selon des caractéristiques de la présente invention est un polymère du type vinylique, ayant des groupes photoconducteurs agencés régulièrement à égale distance dans sa chaine moléculaire.Cette matrice photoconductrice organique a une photosensibilité supérieure au système photoconducteur organique amorphe classique, comprenant une résine organique et une substance photoconductrwe organique à poids moléculaire inférieur, tel qu'un dérivé d'oxydiazole (brevet allemand NO 1.165.406), un dérivé de triazole (brevet américain N 3.112.197), un dérivé d'acylhydrazone (brevet américain N 3.006.023) ou un dérivé de leucotriphénylméthane (brevet américain N 3.168.857). La couche photoconductrice 4 selon des caractéristiques de la présente invention a une photosensibilité améliorée due à l'inclusion de poly-N-vinylcarbazole ou de ses dérivés et une flexibilité améliorée due à l'inclusion d'un plastifiant à base de polyphényle chloré. Un film électrophotographique perforé long selon des caractéristiques de la présente invention peut être employé pour la photographie de cinéma. Dans le cas de la photographie de cinéma, le film peut être soumis aux forces mécaniques telles que les forces de tension et les forces de flexion produites par suite du déplacement du film par le mécanisme des griffes et les roues dentées. Le film à quatre couches selon des caractéristiques de la présente invention peut être d'une grande durée d'utilisation dans cet état de travail important et ne présente pas d'ennui de fendillement du film, ni de pelage de film par suite de la flexibilité élevée de la couche isolante photoconductrice organique et de l'adhérence élevée parmi les quatre couches. EXEMPLE I Un film électrophotographique du spécimen d'échantillon a été préparé en formant une couche stratifiée d'iodure de cuivre sur un film de base, en appliquant une couche adhésive à la surface de la couche statifiée d'iodure de cuivre, et en superposant finalement une couche photoconductrice. Le film de base utilisé était un film de diacétate de cellulose de 150 p d'épaisseur, disponible sous la marque déposée- "Plasta e". Pour former la couche statifiée d'iodure de cuivre on a évaporé de la poudre de cuivre sous 3 x 10 mmHg sur le film de base. L'aptitude à la transmission de lumière du film de cuivre évaporé était 63 Vo en lumière incandescente. Ensuite, le film de cuivre évaporé a été immergé en moins de deux secondes dans une solution qui comprenait 15 g dtiode dissous dans 1000 g de benzène à la température ambiante, et finalement il a été séché en appliquant un courant chaud d'air à environ 80 C pour retirer l'iode résiduel et le benzène La couche statifiée résultante d'iodure de cuivre avait une résistivité en surface de 6 x 104 ohms et une aptitude à la transmission en lumière incandescente de 92 %. La couche adhésive entre la couche statifiée d'iodure de cuivre et la couche conductrice photoorganique a été préparée en appliquant la solution précédente indiquée dans le tableau 1. L'épaisseur de la couche adhésive séchée était Ensuite, la couche photoconductrice a été préparée en revêtant la solution précédente indiquée dans le tableau 3. L'épaisseur de la couche photoconductrice séchée était 18 y Le film à quatre couches résultant, ayant une transmission de lumière de 75 %, a été alors employé pour le développement d'image par électrophotographie. Le procédé du développement électrophotographique était celui d'un procédé ordinaire, dont les étapes sont les suivantes 10) Chargement d'une charge statique sur la surface photoconductrice à l'obscurité, sous une atmosphère de décharge dite corona négative de 7KV, 2 ) Exposition de la surface photoconductrice sensibilisée à une image lumineuse d'une configuration expérimentale pour produire une image électrostatique latente, et 3 ) Immersion du film dans un révélateur liquide du commerce pour reproduire une image visible. L'exposition optima était 490 à 520 lux.seconde afin de produire une excellente image visible. L'aptitude à l'adhérence de chaque couche était excellente. EXEMPLE 2 Deux films de téréphtalate de polyéthylène de 75 d'épaisseur ont été revêtus par de l'iodure de cuivre par un procédé semblable à celui présenté dans l'exemple 1. La surface de l'iodure de cuivre d'un film a été revêtue par la solution adhésive, telle que présentée dans le tableau 2, et l'autre n'a pas été revêtue. La couche adhésive séchée diun film avait une épaisseur de 3)L. La solution photoconductrice, telle que présentée dans le tableau 4, a été appliquée aux deux films ; une partie a été revêtue sur la surface adhésive et l'autre sur la surface d'iodure de cuivre. Les deux couches photoconductrices avaient 9 d'épaisseur. Les films résultants à trois couches et à quatre couches qui étaient sensiblement transparents ont été employés pour le test de développement électrophotographique. Le procédé expéri mental était semblable d celui de l'exemple 1 Les expositions optima des deux films étaient 55 à 60 lux. seconde. Cependant le film à trois couches avait une mauvaise adhérence entre couche et e été facilement retiré par pelage par un tst la bande adhésive. EXEMPLE 3 Un film de téréphtalate de polyéthylène de 50 d'épais- seur a été revêtu par une mince couche de titane au moyen d'un procédé d'évaporation sous vide. L'aptitude à la transmission de lumière blanche du film à deux couches était 88 %. La solution adhésive, telle que présentée dans le tableau 1, a été revêtue à la surface de la couche de titane et le solvant a été enlevé. La couche séchée avait 3,5 d'épaisseur. La solution photoconductrice telle que présentée dans le tableau 5 a été revêtue à la surface de la couche adhésive. La couche photoconductrice séchée avait 8,3 d'épaisseur. Le film résultant à quatre couches présentait une aptitude à la transmission en lumière blanche de 65 %. Dans le test du développement d'image par élèctrophoto- graphie, tel que présenté dans l'exemple 1, l'exposition optima du film était 140 à 160 lux.seconde. L'image visible était excellente. L'aptitude à l'adhérence entre couche du film à quatre couches était également excellente et le film était suffisamment susceptible de servir de micro-film pour l'emma- gasinage de documents. EXEMPLE 4 Des films à trois couches ayant des stratifications constituées par (dans l'ordre suivant de bas en haut) un film de diacétate de cellulose de 150 d' épaisseur, une couche mince d'iodure de cuivre et une couche adhésive ont été préparés par un procédé semblable à celui de l'exemple 1. Ensuite, la solution photoconductrice dans le tableau 6 a été revêtue à la surface de la couche adhésive d'un des films à trois couches. A titre de comparaison, l'autre film à trois couches a été revetU avee une solution photoconductrice dont la composition était la suivante TABLEAU 7 Parties en poids Poly-N-vinylcarbazole nitré 100 (matrice photo conductrice) 1-nitroanthraquinone 10 (sensibilisateur) Rhodanien B extra 0,05 ( " ) Dichloroéthane 300 (solvant) Monochlorobenzène 400 (solvant) Les deux couches photoconductrices avaient 8 d'épais- seur. Les deux spécimens de film ont été présentés pour le test de développement électrophotographique, tels que présenté dans l'exemple 1. D'après les tests, les expositions optima des deux films étaient 320 à 350 lux.seconde. L'aptitude à l'adhérence entre couche dans les deux films a été trouvée excellente. La couche photoconductrice à partir d'une solution dans le tableau 6 était très flexible et ne présentait pas de difficultés pour l'utilisation dans le cinéma de format 16 mm; cependant, l'autre couche photoconductrice provenant d'une solution du tableau 7 (pas de plastifiant formé de polyphényle chlore) produisait de nombreux fendillements quand le film a été utilisé pour la photographie de cinéma de format 16 mm. EXEMPLE 5 i) Préparation d'échantillons. Des films à deux couches comprenant un film de base en diacétate de cellulose de 150)Ld'épaisseur et une couche mince d'iodure de cuivre transparente ont été obtenus de manière semblable à celle décrite dans l'exemple: La couche adhésive entre la couche d'iodure de cuivre et la couche photoconductrice organique a été préparée en utilisant divers polymères tels qu'indiqués dans le tableau 2. Chacun des polymères a été formé en une solution à 15 % en poids. Le solvant de la solution est un mélange de méthyléthylcétone (50 parties) et de toluène (50 parties). Les diverses solutions ont été appliquées à une surface de couche d'iodure de cuivre. En relation avec les tests pour le genre de polymères, l'épaisseur des polymères appliqués a été fixée à 5v Ç. Dans le cas de l'acétate de polyvinyle, l'épaisseur a été changée de 0,9 à I5. A titre de comparaison, on a aussi préparé un film d'électrophotographie sans couche adhésive, d'une manière pratiquement semblable à celle décrite ci-dessus. La couche photoconductrice a été préparée en revêtant la solution de revêtement photoconductrice indiquée dans le tableau 3. L'épaisseur de la couche photoconductrice séchée a été également maintenue à 182 ii) Sensitométrie électrophotographique L'évaluation de la sensibilité apparente des spécimens d'échantillon a été réalisée par un procédé de décroissance de charge électrophotographique, qui est décrit dans l'article indiqué par Y.Hayashi et collaborateurs, pages 1660 à 1670 de "The Bulletin of the Chemical Society of Japan", vol. 39, NO 8 (1964)". La sensibilité du film photoconducteur peut être représentée par E50 et E20. La valeur inférieure de E50 et E20 signifie une sensibilité supérieure -du film.En outre, plus la valeur de E20 est faible, plus la densité de voile dans le fond ou l'arrière-plan est inférieure. iii) D6veloppement d'images. Chacun des films électrophotographiques a été testé à l'exposition optima pour évaluer la résolution et le contraste des images visibles et la formation de l'aspect voilé de l'arrière-plan ou du fond. Le procédé de développement employé était un procédé ordinaire de "rougissement" magnétique, en utilisant un aimant permanent du type tige, avec un agent de virage et un support du commerce. iv) Mesure du bruit électrostatique. Bye bruit électrostatique a été testé d'une manière qui est pratiquement la même que celle du développement d'image. Dans ce cas, les couches photosensibles ont été développées sans exposition à la lumière. Beys bruits électrostatiques latents, dus à la rupture d'isolement, étaient observés sous forme de points blancs dans le fond ou arrière-plan noir, comme des étoiles dans le ciel. Le degré de bruit électrostatique a été représenté en comptant un certain nombre de points par surface unitaire, sur la surface développée, à l'aide d'un microscope. V) Résultats des tests. Les résultats sont présentés dans le tableau 8 et la figure 2. TABLEAU 8 Echantillon Polymère prérevêtu Nom Sensibilité électro- Exposition N commercial photographique lux.sec optima E50 E20 lux.sec 1 acétate de polyvinyle Esnil, Sekisui 200 990 190 ~ 520 Chemicals Co. 2 copolymère chlorure de VYHH, U.C.C Co. 320 3800 760 ~ 790 vinyle-acétate de vinyle 3 terpolymère chlorure de VMCH, U.C.C Co. 320 4100 750 ~ 790 vinyle-acétate de vinyleanhydride maléïque 4 terpolymère chlorure de VAGH, U.C.C Co. 320 3800 760 ~ 770 vinyle-acétate de vinylealcool vinylique 5 chlorure de polyvinyle QYNV-Z, U.C.C Co. 410 6000 850 ~ 880 6 polyvinylbutyral Esrex, Sekisui 290 3800 680 ~ 720 Chemicals Co. 7 copolymère chlorure de Sarane F-120, vinylidène-acrylonitrile Dow chmemical Co. 560 5500 910 ~ 950 8 polyester d'acide iso- Vitel PE 207, 310 4000 740 ~ 760 phtalique et de butane- Good Year chemical diol Co. 9 polyuréthane thermo- Estane 5740 X-1, 550 6200 930 ~ 950 plastique B.F. Goodrich Chemical Co. 210 900 490 ~ 500 10 aucun TABLEAU 8 (suite) Echantillon Résolution Contraste Bruit électro- Aspect voilé Qualité de N lignes/mm statique à l'exposition l'image optima résultante 1 45 ~ 55 moyen très faible aucun excellente 2 40 ~ 50 faible faible léger bonne 3 40 ~ 50 faible faible léger bonne 4 40 ~ 50 faible faible léger bonne 5 20 ~ 30 faible faible assez mauvaise intense 6 30 ~ 40 faible élevé léger bonne 7 20 ~ 25 très faible élevé assez mauvaise intense 8 35 ~ 45 très faibles élevé léger bonne 9 20 ~ 25 très faible faible assez mauvaise intense 10 45 ~ 55 élevé très élevé aucun bonne La présente invention n'est pas limitée aux exemples de réalisation qui viennent d'être décrits, elle est au contraire susceptible de variantes et de modifications qui apparaîtront à l'homme de l'art. REVENDICATIONS f - Film photo sensible sensiblement transparent et flexible à utiliser dans un procédé d'électrophotographie, caractérisé en ce qu'il a des stratifications constituées, dans l'ordre suivant de bas en haut, d'un substrat isolant sensiblement flexible et transparent, d'une couche conductrice sensiblement flexible et transparente, d'une couche isolante adhésive sensiblement flexible et transparente, qui comprend de l'acétate de polyvinyle, et d'une couche isolante photoconductrice organique sensiblement flexible et transparente qui comprend une matrice photoconductrice organique correspondante à la formule chimique où X est l'hydrogène, le brome, l'iode et le groupe N02. 2. Film photosensixble sensiblement flexible et transparent selon la revendication 1, caractérisé en ce que la couche adhésive à 3 à 7 vu d'épaisseur. 3 - Couche conductrice transparente selon la revendication 1, caractérisée en ce que la couche conductrice transparente est formée en exposant une surface du substrat à une atmosphère de vapeur de cuivre métallique, afin de former une couche mince de cuivre métallique à la surface, et en mettant en contact cette couche mince de cuivre métallique-avec une solution contenant de l'iode pour former une couche conductrice transparente résultante. 4 - Film photosensible sensiblement flexible et transparent, à utiliser dans un procédé d'électrophotographie, selon la revendication 1, caractérisé en ce que la couche isolante photoconductrice organique comprend du polyphényle chloré qui correspond à la formule chimique où n Yaut O ou 1.